(57)【要約】  炭素と、ケイ素と、アルミニウムと、残部鉄及び不可避的不純物とを含有する、黒心可鍛鋳鉄。
2016194377.tif 000002
【特許請求の範囲】
【請求項１】
炭素と、
ケイ素と、
アルミニウムと、
残部鉄及び不可避的不純物とを含有する、黒心可鍛鋳鉄。
【請求項２】
請求項１に記載の黒心可鍛鋳鉄であって、
質量百分率で２．０％以上、３．４％以下の前記炭素と、
０％以上、１．４％以下の前記ケイ素と、
２．０％以上、６．０％以下の前記アルミニウムとを含有し、
前記炭素の含有量を質量百分率で表した値をＣ、前記ケイ素の含有量を質量百分率で表した値をＳｉ、前記アルミニウムの含有量を質量百分率で表した値をＡｌで表したときに次式（１）で表される炭素当量ＣＥの値が３．０％以上、４．２％以下である、黒心可鍛鋳鉄。
【化１】
2016194377.tif 000010
【請求項３】
請求項２に記載の黒心可鍛鋳鉄であって、
含有する前記ケイ素が０％以上、０．５％以下である、黒心可鍛鋳鉄。
【請求項４】
請求項２に記載の黒心可鍛鋳鉄であって、
含有する前記アルミニウムが４．０％以上、６．０％以下である、黒心可鍛鋳鉄。
【請求項５】
炭素と、ケイ素と、アルミニウムと、残部鉄及び不可避的不純物とを含有するように配合された原料を溶解して溶湯を準備する工程と、
前記溶湯を鋳型に注湯して白銑化された鋳物を鋳造する工程と、
前記鋳物を７２０℃を超える温度に再加熱して焼鈍する工程とを有する、黒心可鍛鋳鉄の製造方法。
【請求項６】
請求項５に記載の黒心可鍛鋳鉄の製造方法であって、
前記溶湯を準備する工程において、前記溶湯は、質量百分率で２．０％以上、３．４％以下の前記炭素と、０％以上、１．４％以下の前記ケイ素と、２．０％以上、６．０％以下の前記アルミニウムとを含有し、前記炭素の含有量を質量百分率で表した値をＣ、前記ケイ素の含有量を質量百分率で表した値をＳｉ、前記アルミニウムの含有量を質量百分率で表した値をＡｌで表したときに次式（１）で表される炭素当量ＣＥの値が３．０％以上、４．２％以下であるように配合された原料を溶解した溶湯である、黒心可鍛鋳鉄の製造方法。
【化１】
2016194377.tif 000011
【請求項７】
請求項６に記載の黒心可鍛鋳鉄の製造方法であって、
含有する前記ケイ素が０％以上、０．５％以下である、黒心可鍛鋳鉄の製造方法。
【請求項８】
請求項６に記載の黒心可鍛鋳鉄の製造方法であって、
含有する前記アルミニウムが４．０％以上、６．０％以下である、黒心可鍛鋳鉄の製造方法。
【発明の詳細な説明】
【技術分野】
【０００１】
この発明は、機械的強度、高温耐酸化性及び振動減衰能が改良された黒心可鍛鋳鉄及びその製造方法に関する。
【背景技術】
【０００２】
鋳鉄は、炭素の存在形態によって片状黒鉛鋳鉄、球状黒鉛鋳鉄及び黒心可鍛鋳鉄などに分類することができる。【０００３】
片状黒鉛鋳鉄は、ねずみ鋳鉄とも呼ばれ、パーライトでなるマトリックスに片状黒鉛が分布する形態を有する。片状黒鉛鋳鉄は、機械的強度は低いが、振動減衰能に優れている。そのため、片状黒鉛鋳鉄は、機械的強度が必要とされない一般用途や、振動減衰能を必要とする工作機械等に広く使用されている。【０００４】
球状黒鉛鋳鉄は、ダクタイル鋳鉄とも呼ばれ、パーライトでなるマトリックスに球状黒鉛が分布する形態を有する。球状黒鉛鋳鉄は、片状黒鉛鋳鉄と比べて機械的強度に優れているが、振動減衰能は低い。【０００５】
本発明の対象である黒心可鍛鋳鉄は、マレアブル鋳鉄とも呼ばれ、フェライトでなるマトリックスに塊状の黒鉛が分布する形態を有する。黒心可鍛鋳鉄は、片状黒鉛鋳鉄と比べて機械的強度に優れ、マトリックスがフェライトであることから靱性にも優れている。このため、機械的強度および靭性が必要とされる自動車部品や管継手などの部材に広く使用されている。【０００６】
片状黒鉛鋳鉄及び球状黒鉛鋳鉄は、鋳放し状態で黒鉛の最終的な分布形態が決定される。これに対し、黒心可鍛鋳鉄は、例えば特許文献１に記載されているように、鋳放し状態の中間品では、炭素は、黒鉛ではなくセメンタイト（Ｆｅ３Ｃ）の形態で存在している。これを７２０℃以上の温度に再加熱して焼鈍することによってセメンタイトが分解され、塊状の黒鉛が析出する。【０００７】
黒心可鍛鋳鉄は、片状黒鉛鋳鉄に比べると確かに機械的強度に優れているが、球状黒鉛鋳鉄や鉄鋼材料、鋳鋼などに比べると機械的強度は低い傾向にあった。このため、極めて高い機械的強度が求められる用途に対して黒心可鍛鋳鉄を使用することができない場合があった。また、黒心可鍛鋳鉄に限らず鋳鉄は鉄系材料であることから、高温域では酸素と反応し表面の酸化が進行する傾向にあった。このため、高温耐酸化性が求められる用途に対しては、鋳鉄を使用することができない場合があった。高温耐酸化性を改善するためにニッケルを添加したニレジスト鋳鉄等が実用化されている。しかし、ニッケルは高価なため製造コストが増大するという課題がある。【０００８】
上記の課題に対して、鋳鉄にニッケルよりも安価なアルミニウムを添加することにより、機械的強度や高温耐酸化性などの性質を改善する試みが従来からなされている。例えば、特許文献２及び特許文献３には、片状黒鉛鋳鉄にアルミニウムを添加することによって剛性（ヤング率）及び振動減衰能が向上することが記載されている。また、例えば、特許文献４には、アルミニウムを添加した球状黒鉛鋳鉄が優れた高温耐酸化性及び靱性を示すことが記載されている。したがって、もし黒心可鍛鋳鉄においてもアルミニウムを添加することができれば、アルミニウムを添加した片状黒鉛鋳鉄や球状黒鉛鋳鉄の場合と同様に機械的強度、高温耐酸化性及び振動減衰能の性質を改善できることが期待される。
【先行技術文献】
【特許文献】
【０００９】
【特許文献１】特開２００８−２８５７１１号公報
【特許文献２】特開２００２−３４８６３４号公報
【特許文献３】特開２００８−２２３１３５号公報
【特許文献４】特開２０１４−１４８６９４号公報
【発明の概要】
【発明が解決しようとする課題】
【００１０】
しかしながら、黒心可鍛鋳鉄にアルミニウムを添加しようとすると、以下のような課題が発生する。第１に、アルミニウムは黒鉛化を促進する元素であるため、アルミニウムを添加した黒心可鍛鋳鉄の溶湯を鋳型に注湯したとき（以下「鋳造時」という。）にモットルと呼ばれる片状黒鉛が晶出する。この片状黒鉛は安定相であるため、焼鈍によっても消失せずにマトリックス中に残存する。このため、焼鈍によって析出した塊状の黒鉛と注湯時に晶出した片状黒鉛が並存することから、機械的強度が片状黒鉛鋳鉄と同程度のレベルに低下する。【００１１】
第２に、アルミニウムは、マトリックスにおいてＦｅ−Ａｌ複合炭化物（κ相）を形成しやすい元素である。Ｆｅ−Ａｌ複合炭化物が形成されると、添加されたアルミニウムの一部は、Ｆｅ−Ａｌ複合炭化物の晶出に消費される。また、形成されたＦｅ−Ａｌ複合炭化物は、通常の焼鈍温度では分解するのに長時間を要する。このため、フェライト（α相）でなるマトリックスに固溶するアルミニウムの濃度が低下するので、黒心可鍛鋳鉄の高温耐酸化性を十分に改良することができない。上記のような課題が発生していたために、黒心可鍛鋳鉄にアルミニウムを添加することは困難であった。【００１２】
本発明は、上記の課題に鑑みてなされたものであり、鋳放し状態で片状黒鉛の晶出がなく、焼鈍後のフェライトでなるマトリックスに高温耐酸化性を改善するのに十分な量のアルミニウムを固溶する黒心可鍛鋳鉄及びその製造方法を提供するものである。
【課題を解決するための手段】
【００１３】
本発明に係る黒心可鍛鋳鉄は、炭素と、ケイ素と、アルミニウムと、残部鉄及び不可避的不純物とを含有する、黒心可鍛鋳鉄である。この黒心可鍛鋳鉄は、鋳放し状態で片状黒鉛の晶出がなく、焼鈍後のフェライトでなるマトリックスに高温耐酸化性を改善できる。また、本発明に係る黒心可鍛鋳鉄は、質量百分率で２．０％以上、３．４％以下の炭素と、０％以上、１．４％以下のケイ素と、２．０％以上、６．０％以下のアルミニウムと、残部鉄及び不可避的不純物とを含有し、炭素の含有量を質量百分率で表した値をＣ、ケイ素の含有量を質量百分率で表した値をＳｉ、アルミニウムの含有量を質量百分率で表した値をＡｌで表したときに次式（１）で表される炭素当量ＣＥの値が３．０％以上、４．２％以下である。
【化１】
2016194377.tif 000003
炭素、アルミニウム及びケイ素の含有量及び炭素当量ＣＥの値を上記の範囲にすることにより、鋳造時の片状黒鉛の晶出を抑制することができる。また、従来の焼鈍の温度と同じ温度で焼鈍してもＦｅ−Ａｌ複合炭化物を短時間で分解することができ、アルミニウムはフェライトでなるマトリクスに固溶する。【００１４】
本発明の好ましい実施の形態において、黒心可鍛鋳鉄が含有するケイ素が０％以上、０．５％以下である。ケイ素は黒鉛化を促進する元素であるため、ケイ素の含有量を少なくすることによって片状黒鉛の晶出がさらに抑制されるので、好ましい。また、本発明の好ましい実施の形態において、黒心可鍛鋳鉄が含有するアルミニウムが４．０％以上、６．０％以下である。【００１５】
また、本発明は、炭素と、ケイ素と、アルミニウムと、残部鉄及び不可避的不純物とを含有するように配合された原料を溶解して溶湯を準備する工程と、溶湯を鋳型に注湯して白銑化された鋳物を鋳造する工程と、鋳物を７２０℃を超える温度に再加熱して焼鈍する工程とを有する、黒心可鍛鋳鉄の製造方法である。また、本発明に係る黒心可鍛鋳鉄の製造方法は、溶湯を準備する工程において、溶湯は、質量百分率で２．０％以上、３．４％以下の炭素と、０％以上、１．４％以下のケイ素と、２．０％以上、６．０％以下のアルミニウムとを含有し、炭素の含有量を質量百分率で表した値をＣ、ケイ素の含有量を質量百分率で表した値をＳｉ、アルミニウムの含有量を質量百分率で表した値をＡｌで表したときに次式（１）で表される炭素当量ＣＥの値が３．０％以上、４．２％以下であるように配合された原料を溶解した溶湯である、黒心可鍛鋳鉄の製造方法である。
【化１】
2016194377.tif 000004
【発明の効果】
【００１６】
本発明によれば、アルミニウムを含有する組成であっても、鋳造工程における片状黒鉛の晶出を抑制することができ、焼鈍工程においてフェライトでなるマトリックスにアルミニウムを固溶させることができるので、従来よりも機械的強度、高温耐酸化性及び振動減衰能が改良された黒心可鍛鋳鉄を得ることができる。
【図面の簡単な説明】
【００１７】
【図１】実施例２の試料の光学顕微鏡写真である。
【図２】実施例３の試料の光学顕微鏡写真である。
【図３】比較例３の試料の光学顕微鏡写真である。
【図４】実施例４の試料の光学顕微鏡写真である。
【図５】実施例５の試料の光学顕微鏡写真である。
【図６】比較例４の試料の光学顕微鏡写真である。
【発明を実施するための形態】
【００１８】
本発明を実施するための形態につき、図及び表を参照しながら以下に詳細に説明する。なお、ここに記載された実施の形態はあくまで例示であり、本発明を実施するための形態はここに記載された形態に限定されない。
【００１９】
＜組成＞
本実施形態に係る黒心可鍛鋳鉄の組成について説明する。なお、本明細書において各元素の含有量及び炭素当量ＣＥはすべて質量百分率で表示する。
【００２０】
本実施形態に係る黒心可鍛鋳鉄は、２．０％以上、３．４％以下の炭素を含有する。炭素の含有量が２．０％よりも少ないと、黒心可鍛鋳鉄の鋳造に使用する溶湯の融点が１４００℃を超える。その結果、溶湯を製造するために原料を高温まで加熱しなければならず、大規模な設備が必要となる。それと同時に溶湯の粘度も高くなるので、溶湯が流れにくくなり、鋳造用鋳型に溶湯を注湯することが困難になる。よって、炭素の含有量の下限値は２．０％とする。炭素の含有量が３．４％よりも多いと、鋳造時に片状黒鉛が析出しやすくなる。よって、炭素の含有量の上限値は、３．４％とする。好ましい炭素の含有量の下限値は、２．５％である。一方、好ましい炭素の含有量の上限値は、３．０％である。
【００２１】
本実施形態に係る黒心可鍛鋳鉄は、０％以上、１．４％以下のケイ素を含有する。ケイ素の含有量が１．４％よりも多いと、ケイ素は黒鉛化を促進する元素であるため、鋳造時に片状黒鉛が晶出しやすくなる。よって、ケイ素の含有量の上限値は１．４％とする。好ましいケイ素の含有量は０．５％以下である。ケイ素の含有量は０％以上であり、０％である場合を含む。本明細書で、ある元素の含有量が０％であるとは、その元素が通常の分析手段によって検出することができないことを意味する。
【００２２】
本実施形態に係る黒心可鍛鋳鉄は、２．０％以上、６．０％以下のアルミニウムを含有する。アルミニウムの含有量が２．０％よりも少ないと、機械的強度、高温耐酸化性及び振動減衰能が向上する効果が減少する。よって、アルミニウムの含有量の下限値は２．０％とする。アルミニウムの含有量が６．０％よりも多いと、マトリックス中に形成されたＦｅ−Ａｌ複合炭化物の分解が始まる温度が１０００℃を超えるので、焼鈍を行うために鋳鉄を高温まで加熱しなければならず、大規模な設備が必要となる。よって、アルミニウムの含有量の上限値は６．０％とする。好ましいアルミニウムの含有量の下限値は３．０％である。一方、上限値は、５．０％である。
【００２３】
本実施形態に係る黒心可鍛鋳鉄は、上記の元素のほかに、残部として鉄及び不可避的不純物を含有する。鉄は黒心可鍛鋳鉄の主要元素である。不可避的不純物とは、もともと原料に含まれていた微量金属元素や、製造工程において炉壁から混入する酸化物などの化合物及び溶湯と雰囲気ガスとの反応によって生成される酸化物などの化合物をいう。これらの不可避的不純物は、黒心可鍛鋳鉄に合計で１．０％以下含有されていても、黒心可鍛鋳鉄の性質を大きく変えることはない。好ましい不可避的不純物の合計の含有量は０．５％以下である。
【００２４】
本実施形態に係る黒心可鍛鋳鉄は、炭素の含有量を質量百分率で表した値をＣ、ケイ素の含有量を質量百分率で表した値をＳｉ、アルミニウムの含有量を質量百分率で表した値をＡｌで表したときに次式（１）で表される炭素当量ＣＥの値が３．０％以上、４．２％以下である。
【化１】
2016194377.tif 000005
炭素当量ＣＥの値が３．０％を下回ると、従来の焼鈍温度で焼鈍してもＦｅ−Ａｌ複合炭化物の分解に極めて長時間を要する。したがって、経済的に実施可能な焼鈍時間で焼鈍した場合だと、アルミニウムをフェライトでなるマトリクスに固溶させることができない。また、炭素当量ＣＥの値が４．２％を超えると、鋳造時の片状黒鉛の晶出を抑制することができない。よって、炭素当量ＣＥの値の下限値は３．０％とする。一方、上限値は、４．２％とする。ケイ素の含有量が０％であるときは、式（１）におけるケイ素の含有量Ｓｉは０（ゼロ）とみなして炭素当量ＣＥの値を計算する。
【００２５】
好ましい実施の形態において、本実施形態に係る黒心可鍛鋳鉄は、ビスマス及びテルルからなる元素群から選択される１又は２の元素を合計で０％を超え、０．５％以下含有する。本明細書で、ある元素の含有量が０％を超えるとは、その元素が通常の分析手段によって検出することができる最少の量（例えば０．０１％など。）以上含まれることを意味する。ビスマス及びテルルは白銑化を促進する元素であるため、これらの元素を合計で０％を超えて含有する黒心可鍛鋳鉄では鋳造時の片状黒鉛の晶出がさらに抑制される。ビスマス及びテルルの含有量が合計で０．５％よりも多いと、焼鈍を行った後も塊状の黒鉛を析出させることが困難になる。よって、好ましいビスマス及びテルルの含有量の下限値は合計で０％を超えるものとする。一方、上限値は、０．５％とする。ビスマス及びテルルの合計の含有量は０．０１％以上とすることがより好ましい。これらの元素は少量添加するだけで片状黒鉛の析出が抑制される。この効果は「接種効果」と呼ばれることがある。
【００２６】
本実施形態に係る黒心可鍛鋳鉄は、０％を超え、０．５％以下のマンガンを含有してもよい。マンガンの含有量が０．５％よりも多いと、焼鈍を行った後のフェライトでなるマトリックスにパーライトが残存しやすくなる。その結果、靱性の低下および黒鉛化の阻害が起こりやすくなる。よって、マンガンの含有量の上限値は０．５％とする。マンガンは、硫黄と結合して硫化マンガンを形成すると黒鉛化に影響しないので、溶湯中のマンガンと硫黄とのバランスをとることにより黒鉛化への影響を抑制することができる。キュポラを用いて原料を溶解する場合、燃料のコークスから硫黄が供給される。
【００２７】
＜製造方法＞
本実施形態に係る黒心可鍛鋳鉄の製造方法について説明する。本実施形態に係る黒心可鍛鋳鉄の製造方法は、２．０％以上、３．４％以下の炭素と、０％以上、１．４％以下のケイ素と、２．０％以上、６．０％以下のアルミニウムと、残部鉄及び不可避的不純物とを含有し、炭素の含有量を質量百分率で表した値をＣ、ケイ素の含有量を質量百分率で表した値をＳｉ、アルミニウムの含有量を質量百分率で表した値をＡｌで表したときに次式（１）で表される炭素当量ＣＥの値が３．０％以上、４．２％以下であるように配合された原料を溶解して溶湯を準備する工程を有する。各元素の組成範囲を限定した理由については既に述べたので、ここでは説明を省略する。
【化１】
2016194377.tif 000006
【００２８】
上記の元素のうちアルミニウムは炉壁と反応して鋼滓（スラグ）を形成しやすい元素である。また、マンガンは蒸気圧が高く溶湯の表面から蒸発して失われやすい元素である。したがって、アルミニウム及びマンガンについては、原料の溶解が始まって鋳造が完了するまでの間に溶湯中の含有量が徐々に減少するので、その減少する量を予測して原料を多めに配合しなければならない。
【００２９】
配合に使用する原料は、炭素、ケイ素、アルミニウム及び鉄の単体を使用してもよいし、炭素、ケイ素及びアルミニウムについてはそれぞれの元素と鉄との合金（フェロアロイ）などを使用してもよい。鉄の原料には鋼くずを使用することができる。アルミニウムの原料にはアルミニウム合金製の廃棄物などを使用することができる。
【００３０】
鉄の原料に鋼くずを使用する場合に、炭素及びケイ素については一般の鋼材に既に含まれているので、多くの場合、鋼くずを溶解するだけでこれらの元素を本実施形態に規定する組成範囲に適合させることができる。アルミニウムについては一般の鋼材に含まれている量では本実施形態に規定する組成範囲には不足するので、溶湯中に意図的に添加する必要がある。
【００３１】
原料を溶解して溶湯を準備するには、キュポラ又は電気炉などの公知の手段を使用することができる。本実施形態に係る黒心可鍛鋳鉄の炭素の含有量は２．０％以上のため、溶解に必要な温度は１４００℃を超えることはない。したがって、１４００℃を超える到達温度を有する大規模な溶解設備は必要としない。
【００３２】
既に述べたように、溶湯中のアルミニウムは炉壁と反応して鋼滓を形成しやすいため、アルミニウムを多く含む本実施形態の溶湯の取扱いには特別の注意が必要である。具体的には、炉壁を形成する材料にアルミニウムと反応しにくいアルミナなどを採用することが好ましい。また、溶湯の表面でアルミニウムが雰囲気中の酸素と反応して酸化物を形成し、溶湯の流動性を著しく低下させるので、溶湯を準備する工程を真空中又は不活性雰囲気中で行うことが好ましい。
【００３３】
好ましい実施の形態において、溶湯を準備する工程の後、鋳物を鋳造する工程の前に、溶湯にビスマス及びテルルからなる元素群から選択される１又は２の元素を合計で０％を超え、０．５％以下添加する工程をさらに有する。鋳物を鋳造する直前にビスマス及び／又はテルルを添加する理由は、これらの元素は蒸気圧が高いため、溶湯を準備する工程の途中で添加してしまうと歩留りが低下してしまうからである。具体的には、溶解設備から注湯用の取鍋に溶湯を出湯する際にビスマス及び／又はテルルを添加することが好ましい。マンガンの添加についても同様の注意が必要である。
【００３４】
本実施形態に係る黒心可鍛鋳鉄の製造方法は、溶湯を鋳型に注湯して鋳物を鋳造する工程を有する。本実施形態に係る製造方法において、鋳造用鋳型には、鋳型砂を成形したものや金型などの公知の鋳型を使用することができる。
【００３５】
アルミニウムは黒鉛化を促進する元素であるため、アルミニウムを含む黒心可鍛鋳鉄の組成を有する溶湯を鋳型に注湯して鋳物を鋳造する場合、従来の黒心可鍛鋳鉄の組成を有する溶湯に比べて鋳造時に片状黒鉛が晶出しやすい傾向がある。しかし、本実施形態に規定する組成範囲を有する溶湯を使用すれば、鋳型砂を成形した鋳造用鋳型を使用しても、片状黒鉛を晶出させることなく鋳造することが可能である。本明細書では、片状黒鉛を晶出させることなく鋳鉄を鋳造することを「白銑化」という。
【００３６】
大型の鋳物や厚さの厚い鋳物を鋳造しようとして冷却速度が著しく低下することが予想される場合や、炭素、アルミニウムを多く含有した黒鉛化能の高い溶湯を使用したい場合には、鋳造用鋳型の中に冷やし金を挿入して溶湯の冷却を促進したり、冷却性能に優れた金型などを使用したりすることが好ましい。
【００３７】
本実施形態の鋳物を鋳造する工程において、１２００℃から８００℃までの溶湯の冷却速度が１．０℃毎秒未満だと、鋳造時に片状黒鉛が晶出しやすくなり好ましくない。よって、１２００℃から８００℃までの溶湯の冷却速度は１．０℃毎秒以上であることが好ましい。１２００℃から８００℃までの溶湯のより好ましい冷却速度は１０℃毎秒以上である。
【００３８】
本実施形態に係る溶湯はアルミニウムを多く含むので、雰囲気中の酸素や鋳型の湯道と反応してアルミニウム酸化物を形成しやすい。アルミニウム酸化物が形成されると溶湯の流動性が低下するおそれがある。このため、鋳造用鋳型に滓上げ湯道を形成すること、もしくは、湯道にストレーナーを設けることによって、溶湯中のアルミニウム酸化物を除去する手段を設けることが好ましい。また、鋳物を鋳造する工程を真空中又は不活性雰囲気中で行うことも好ましい。
【００３９】
本実施形態に係る黒心可鍛鋳鉄の製造方法は、鋳物を７２０℃を超える温度に再加熱して焼鈍する工程を有する。本実施形態に係る製造方法において、焼鈍を行う手段には、ガス燃焼炉や電気炉などの公知の熱処理炉を使用することができる。
【００４０】
鋳物を焼鈍する工程は黒心可鍛鋳鉄の製造方法に特有の工程である。この工程では、Ａ１変態点に相当する７２０℃を超える温度に加熱することによりセメンタイトを分解して塊状の黒鉛を析出させるとともに、オーステナイトでなるマトリックスを冷却してフェライトに変態させることによって、鋳物に靱性を付与することができる。鋳物を焼鈍する工程は、最初に行う第１段焼鈍と、第１段焼鈍の後に行う第２段焼鈍とに分かれる。
【００４１】
第１段焼鈍は、９００℃を超える温度域でオーステナイト中のセメンタイトとＦｅ−Ａｌ複合炭化物とを分解して黒鉛にする工程である。本実施形態では鋳造時にマトリックスにＦｅ−Ａｌ複合炭化物が形成されやすい。Ｆｅ−Ａｌ複合炭化物は高温で分解することができるが、分解に要する温度はアルミニウムの組成が高いほど高くなる。しかし、アルミニウムの組成が本実施形態に規定するように６．０％以下である場合には、Ｆｅ−Ａｌ複合炭化物の分解温度は１０００℃以下となるため、アルミニウムを添加しない従来の黒心可鍛鋳鉄の焼鈍を行う温度と同じ程度の温度で焼鈍を行うことが可能である。よって、高温を得るための特別な焼鈍炉を必要としない。
【００４２】
第１段焼鈍において、セメンタイト及びＦｅ−Ａｌ複合炭化物の分解によって生成した炭素は、塊状の黒鉛の成長に寄与する。また、アルミニウムはオーステナイトでなるマトリックスに固溶し、冷却後はフェライトでなるマトリックスに固溶する。
【００４３】
第１段焼鈍を行う温度が９５０℃未満だと、セメンタイトの分解と塊状の黒鉛の成長に時間がかかったり、Ｆｅ−Ａｌ複合炭化物の分解が不十分になったりするので、好ましくない。第１段焼鈍を行う温度が１１００℃を超えると、大規模な焼鈍炉が必要となったり、焼鈍する工程に要するエネルギーが増加したりするので、好ましくない。よって、第１段焼鈍を行う温度の下限値は、９５０℃が好ましい。一方、上限値は、１１００℃が好ましい。より好ましい温度範囲の下限値は、９８０℃である。一方、上限値は、１０３０℃である。
【００４４】
第１段焼鈍を行う時間は、焼鈍炉の大きさや、処理を行う鋳物の量などによって適宜定めることができる。典型的には、３．０時間以上、１０時間以下が好ましい。第１段焼鈍においてＦｅ−Ａｌ複合炭化物の分解に要する時間は、炭素当量ＣＥの値が低いほど長くなる。炭素当量ＣＥの値が本実施形態に規定するように３．０％以上である場合には、Ｆｅ−Ａｌ複合炭化物の分解に要する時間は１０時間以下となるため、アルミニウムを添加しない従来の黒心可鍛鋳鉄の焼鈍を行う時間と同じ程度の時間で焼鈍を行うことが可能である。
【００４５】
第２段焼鈍は、第１段焼鈍を行う温度よりも低い温度域でフェライト及び／又はパーライト中のセメンタイト及びＦｅ−Ａｌ複合炭化物を分解して黒鉛にする工程である。第２段焼鈍は、塊状の黒鉛の成長を促し、オーステナイトからフェライトへの変態を確実に行わせるために、第２段焼鈍開始温度から第２段焼鈍完了温度までゆっくりと時間をかけて行うことが好ましい。第２段焼鈍開始温度の下限値は７２０℃が好ましい。一方、上限値は、８００℃が好ましい。より好ましい温度範囲の下限値は、７４０℃である。一方、上限値は、７８０℃である。第２段焼鈍完了温度の下限値は、６８０℃、上限値は、７８０℃の温度で、第２段焼鈍開始温度よりも低い温度が好ましい。より好ましい温度範囲の下限値は７１０℃である。一方、上限値は、７５０℃である。
【００４６】
第２段焼鈍の開始から完了までの時間は、焼鈍炉の大きさや、処理を行う鋳物の量などによって適宜定めることができる。典型的には３．０時間以上が好ましい。上限は特に設けない。
【００４７】
＜機械的強度＞
本実施形態に係る黒心可鍛鋳鉄では、マトリックスにアルミニウムが固溶しているため、従来の黒心可鍛鋳鉄に比べて機械的強度が向上する。例えば、引張強度について言えば、従来の黒心可鍛鋳鉄の引張強度がおよそ３００ＭＰａであるのに対し、アルミニウムを４．０％含有する黒心可鍛鋳鉄の引張強度は例えば４７０ＭＰａまで向上する。これは、マトリックスにアルミニウムが固溶したことによる影響と考えられる。
【００４８】
本実施形態に係る黒心可鍛鋳鉄を使用した部材では、このように従来の黒心可鍛鋳鉄を使用した部材に比べて機械的強度が向上するので、機械的強度か要求される用途に使用することができる。また、同一の強度を維持しながら部材の軽量化を図ることができる。
【００４９】
＜高温耐酸化性＞
本実施形態に係る黒心可鍛鋳鉄では、マトリックスにアルミニウムが固溶している。このため、本実施形態に係る黒心可鍛鋳鉄は、使用される際に高温に加熱された場合でも表面に酸化アルミニウムの層が形成されることから、表面から内部に酸素が拡散することが防止される。したがって、従来の黒心可鍛鋳鉄に比べて高温耐酸化性が向上する。
【００５０】
鋳物を焼鈍する工程においても、鋳物を加熱したときに表面に酸化アルミニウムの層が形成されるので、酸化はそれ以上進行しない。したがって、焼鈍を行う際の雰囲気を真空又は不活性雰囲気にする必要は特にない。また、表面が過剰に酸化されることを防ぐための密閉容器等も必要としないので、鋳物を焼鈍する工程にかかるコストを低減することができる。
【００５１】
＜振動減衰能＞
本実施形態に係る黒心可鍛鋳鉄では、マトリックスに十分な量のアルミニウムを固溶させることができるので、黒心可鍛鋳鉄の振動減衰能を著しく向上させることができる。
【実施例】
【００５２】
＜実施例１＞
炭素、ケイ素、アルミニウム及び鉄の原料を配合して溶湯を準備した後、鋳型砂を成形した鋳造用鋳型に溶湯を注湯して鋳物を鋳造した。得られた鋳物を大気中で１０００℃に５時間加熱、保持した後、７６０℃から７３０℃までの温度範囲を６時間かけて徐冷した後、急冷して、表１に示す組成を有する試料を得た。【００５３】
【表１】
2016194377.tif 000007
【００５４】
得られた試料の中心部を採取して鏡面研磨した後、ナイタールでエッチングしたものを、光学顕微鏡を使用して金属組織を観察した。実施例１の試料では、フェライトでなるマトリックスに塊状の黒鉛が分布した典型的な黒心可鍛鋳鉄の金属組織が観察された。この試料のビッカース硬度は、２３６であった。一方、比較例１の試料では、金属組織にＦｅ−Ａｌ複合炭化物が多数見られた。これは、炭素当量ＣＥの値が本実施形態に規定する範囲の下限を下回っていたために、従来の焼鈍温度と同じ１０００℃で焼鈍してもＦｅ−Ａｌ複合炭化物を短時間で分解することができなかったからであると考えられる。【００５５】
比較例２の試料では、フェライトでなるマトリックスの結晶粒界に粒状の黒鉛が分散して分布していた。この試料のビッカース硬度は３７６であった。これは、アルミニウムの量が６．０％を超えていたために、鋳造時に晶出したＦｅ−Ａｌ複合炭化物が焼鈍後も分解されずに残ったことによって、ビッカース硬度は増加したものの、実施例１の試料に比べて靱性は低下したものと推定される。【００５６】
＜実施例２、３＞
炭素、ケイ素、アルミニウム及び鉄の原料を配合して溶湯を準備した後、溶湯を金型に注湯して鋳造した。得られた鋳物を実施例１と同じ条件で焼鈍して、表２に示す組成を有する試料を得た。【００５７】
【表２】
2016194377.tif 000008
【００５８】
得られた試料の中心部を採取して鏡面研磨した後、ナイタールでエッチングしたものを、光学顕微鏡を使用して金属組織を観察した。実施例２、実施例３及び比較例３について得られた光学顕微鏡写真を図１、図２及び図３にそれぞれ示す。実施例２の試料では、フェライトでなるマトリックスＭに塊状の黒鉛Ｂが分布した典型的な黒心可鍛鋳鉄の金属組織が観察された。一部には、Ｆｅ−Ａｌ複合炭化物が存在しているが、これは、鋳造時に晶出して第１段焼鈍で分解されずに残存したもの（Ｆｅ−Ａｌ複合炭化物Ｃとする）ではなく、第２段焼鈍で析出したもの（Ｆｅ−Ａｌ複合炭化物Ｄとする）であると考えられる。実施例３の試料でも実施例２と似た金属組織が観察されたが、フェライトでなるマトリックスＭの結晶粒径及び塊状の黒鉛Ｂのサイズはいずれも実施例２に比べて小さくなっていた。【００５９】
一方、比較例３の金属組織は、実施例３と同等のサイズの塊状の黒鉛Ｂも分布しているものの、その量は実施例３の金属組織に比べて非常に少なかった。また、マトリックスＭ中に多くのＦｅ−Ａｌ複合炭化物Ｃ及びＦｅ−Ａｌ複合炭化物Ｄが存在していた。このことから、マトリックスのほとんどがＦｅ−Ａｌ複合炭化物で構成されているものと考えられる。【００６０】
次に、実施例２および実施例３の試料から引張試験用のサンプルを採取し、機械加工により全長が２５ｍｍ、つかみ部の外径がφ６．０ｍｍ、中央部の外径がφ３．５７ｍｍ、中央部の長さが１５ｍｍのサイズに加工した。このサンプルを株式会社島津製作所製の万能試験機（型番：ＲＨ−５０）にセットし、引張強度および伸びを測定した。比較例３の試料は硬すぎて、引張試験用のサンプルを採取することができなかった。実施例２の試料の引張強度は４６８ＭＰａ、伸びは１１．３％であった。実施例３の試料の引張強度は６２３ＭＰａ、伸びは４．１％であった。【００６１】
アルミニウムを含まない従来の黒心可鍛鋳鉄の引張強度はおよそ３００ＭＰａ、伸びはおよそ１０％であるから、アルミニウムを含む実施例２及び実施例３の試料の引張強度はこれに比べて向上している。これは、マトリックスにアルミニウムが固溶したことによる固溶硬化のためであると考えられる。実施例３の伸びが低下したのは、第２段焼鈍でＦｅ−Ａｌ複合炭化物Ｄが析出したためであると考えられる。【００６２】
次に、実施例２及び実施例３の試料から縦の長さが１２ｍｍ、横の長さが１０ｍｍ、厚さが２ｍｍの試験片をそれぞれ採取し、表面を研磨した後、大気中で８００℃に６時間保持し、さらに９００℃に３時間保持した後、冷却した。比較として、従来の黒心可鍛鋳鉄の試料からも試験片を採取し、同様の処理を行った。試験後の試料の表面を観察したところ、いずれの試料についても表面の酸化スケールの生成が従来の黒心可鍛鋳鉄の試験片に比べて大幅に減少していることが確認できた。【００６３】
＜実施例４、５＞
炭素、ケイ素、アルミニウム及び鉄の原料を配合して溶湯を準備した後、溶湯を金型に注湯して鋳造した。得られた鋳物を大気中で１０５０℃に１０時間加熱、保持した後、７６０℃から７３０℃までの温度範囲を１０時間かけて徐冷した後、急冷して、表３に示す組成を有する試料を得た。【００６４】
【表３】
2016194377.tif 000009
【００６５】
得られた試料の中心部を採取して鏡面研磨した後、ナイタールでエッチングして、光学顕微鏡を使用して金属組織を観察した。実施例４、実施例５及び比較例４について得られた光学顕微鏡写真を図４、図５及び図６にそれぞれ示す。実施例４の試料では、フェライトでなるマトリックスＭに塊状の黒鉛Ｂが分布した典型的な黒心可鍛鋳鉄の金属組織を示していた。【００６６】
実施例５の試料でも実施例４と似た金属組織を示していたが、フェライトでなるマトリックスＭの結晶粒径及び塊状の黒鉛Ｂのサイズはいずれも実施例４に比べて小さくなっていた。また、実施例２の試料に比べて第１段焼鈍および第２段焼鈍の時間を長くしたことから、鋳造時に晶出したＦｅ−Ａｌ複合炭化物Ｃは分解されてほとんど残存していなかった。一方、焼鈍時に析出したＦｅ−Ａｌ複合炭化物Ｄがわずかに見られた。【００６７】
比較例４の金属組織は、比較例３の試料に比べて第１段焼鈍および第２段焼鈍の時間を長くしたことから、鋳造時に晶出したＦｅ−Ａｌ複合炭化物Ｃはほとんどが一旦分解されるものの、第２段焼鈍でＦｅ−Ａｌ複合炭化物Ｄが再び析出した組織となっていた。このため、比較例３の金属組織と同様にフェライトでなるマトリックスＭの割合が低く、実施例に比べて靱性および加工性が劣ると考えられる。【００６８】
以上の実施例が示すように、本発明に係る黒心可鍛鋳鉄は、アルミニウムを添加されていない従来の黒心可鍛鋳鉄と同様の金属組織を有し、アルミニウムを添加されていない従来の黒心可鍛鋳鉄に比べて機械的強度、高温耐酸化性及び振動減衰能に優れていることが分かった。【００６９】
以上、本実施形態によれば、炭素、アルミニウム及びケイ素の含有量及び炭素当量ＣＥの値を上記の範囲にすることにより、鋳造時の片状黒鉛の析出を抑制することができることによって、塊状の黒鉛が形成できる。また、従来の焼鈍の温度と同じ温度で焼鈍してもＦｅ−Ａｌ複合炭化物を短時間で分解することができる。【００７０】
また、本実施形態によれば、アルミニウムはフェライトでなるマトリクスに固溶しているため、従来の黒心可鍛鋳鉄に比べて黒心可鍛鋳鉄の機械的強度および振動減衰能を向上させることができる。【００７１】
また、本実施形態によれば、使用される際に高温に加熱された場合でも表面に酸化アルミニウムの層が形成されることから、黒心可鍛鋳鉄の表面から内部に酸素が拡散することが防止される。したがって、従来の黒心可鍛鋳鉄に比べて黒心可鍛鋳鉄の高温耐酸化性を向上させることができる。【００７２】
なお、本実施形態の説明では、黒心可鍛鋳鉄にアルミニウムが添加された形態を説明していたが、本発明はこれに限られない。例えば、白心可鍛鋳鉄にアルミニウムが添加された形態、または、パーライト可鍛鋳鉄にアルミニウムが添加された形態であってもよい。
【図１】
2016194377.tif 000012
【図２】
2016194377.tif 000013
【図３】
2016194377.tif 000014
【図４】
2016194377.tif 000015
【図５】
2016194377.tif 000016
【図６】
2016194377.tif 000017
【手続補正書】
【提出日】平成28年10月31日(2016.10.31)
【手続補正１】
【補正対象書類名】特許請求の範囲
【補正対象項目名】全文
【補正方法】変更
【補正の内容】
【特許請求の範囲】
【請求項１】
（削除）
【請求項２】
質量百分率で２．０％以上、３．４％以下の炭素と、
０％以上、１．４％以下のケイ素と、
２．０％以上、６．０％以下のアルミニウムと、
残部鉄及び不可避的不純物とを含有し、
前記炭素の含有量を質量百分率で表した値をＣ、前記ケイ素の含有量を質量百分率で表した値をＳｉ、前記アルミニウムの含有量を質量百分率で表した値をＡｌで表したときに次式（１）で表される炭素当量ＣＥの値が３．０％以上、４．２％以下である、黒心可鍛鋳鉄。
【化１】
2016194377.tif 000018
【請求項３】
請求項２に記載の黒心可鍛鋳鉄であって、
含有する前記ケイ素が０％以上、０．５％以下である、黒心可鍛鋳鉄。
【請求項４】
請求項２に記載の黒心可鍛鋳鉄であって、
含有する前記アルミニウムが４．０％以上、６．０％以下である、黒心可鍛鋳鉄。
【請求項５】
（削除）
【請求項６】
質量百分率で２．０％以上、３．４％以下の炭素と、０％以上、１．４％以下のケイ素と、２．０％以上、６．０％以下のアルミニウムと、残部鉄及び不可避的不純物とを含有し、前記炭素の含有量を質量百分率で表した値をＣ、前記ケイ素の含有量を質量百分率で表した値をＳｉ、前記アルミニウムの含有量を質量百分率で表した値をＡｌで表したときに次式（１）で表される炭素当量ＣＥの値が３．０％以上、４．２％以下であるように配合された原料を溶解して溶湯を準備する工程と、
前記溶湯を鋳型に注湯して白銑化された鋳物を鋳造する工程と、
前記鋳物を７２０℃を超える温度に再加熱して焼鈍する工程とを有する、黒心可鍛鋳鉄の製造方法。
【化１】
2016194377.tif 000019
【請求項７】
請求項６に記載の黒心可鍛鋳鉄の製造方法であって、
含有する前記ケイ素が０％以上、０．５％以下である、黒心可鍛鋳鉄の製造方法。
【請求項８】
請求項６に記載の黒心可鍛鋳鉄の製造方法であって、
含有する前記アルミニウムが４．０％以上、６．０％以下である、黒心可鍛鋳鉄の製造方法。
【国際調査報告】
2016194377.tif 000020
2016194377.tif 000021
2016194377.tif 000022
2016194377.tif 000023